(57)【要約】【課題】より均一な保護膜を備えたインターコネクタを、ディップコート法により生産性よく安価に製造する技術を提供する。【解決手段】インターコネクタ用基材１１に、スラリー状の塗膜形成材料をディップコートすることにより保護膜１２を形成する燃料電池用インターコネクタの製造方法であって、インターコネクタ用基材１１上に塗膜形成材料の塗膜をディップコートする塗膜形成工程の後、塗膜が完全に乾燥する完全乾燥時間経過前に、塗膜上に新たな塗膜を重ねてディップコートする重ね塗り工程をくり返し、複数回重ねてディップコートされた塗膜を乾燥させることにより保護膜１２を形成する。【選択図】図３
2011165652.tif 000002
【特許請求の範囲】
【請求項１】
インターコネクタ用基材に、スラリー状の塗膜形成材料をディップコートすることにより保護膜を形成する燃料電池用インターコネクタの製造方法であって、
前記インターコネクタ用基材上に前記塗膜形成材料の塗膜をディップコートする塗膜形成工程の後、前記塗膜が完全に乾燥する完全乾燥時間経過前に、前記塗膜上に新たな塗膜を重ねてディップコートする重ね塗り工程をくり返し、複数回重ねてディップコートされた塗膜を乾燥させることにより前記保護膜を形成する燃料電池用インターコネクタの製造方法。
【請求項２】
前記塗膜形成材料が、導電性セラミック材料を主成分とし、バインダ、溶媒を含有する請求項１に記載の燃料電池用インターコネクタの製造方法。
【請求項３】
前記導電性セラミック材料が、スピネル系酸化物、ペロブスカイト系酸化物から選ばれる少なくとも１種以上を主成分とするものである請求項２に記載の燃料電池用インターコネクタの製造方法。
【請求項４】
前記導電性セラミック材料の粒径が０．２μｍ〜１．０μｍである請求項２又は３に記載の燃料電池用インターコネクタの製造方法。
【請求項５】
前記塗膜形成材料の粘度が２５ｍPa・ｓ以上８０ｍPa・ｓ以下である請求項２〜４のいずれか一項に記載の燃料電池用インターコネクタの製造方法。
【請求項６】
前記溶媒がイソプロパノール、メトキシプロパノールから選ばれる少なくとも一種を主成分とするものである請求項２〜５のいずれか一項に記載の燃料電池用インターコネクタの製造方法。
【請求項７】
前記バインダがヒドロキシプロピルセルロース、ポリビニルピロリドン、エチルセルロースから選ばれる少なくとも一種を主成分とするものである請求項２〜６のいずれか一項に記載の燃料電池用インターコネクタの製造方法。
【請求項８】
前記バインダがヒドロキシプロピルセルロースであり、前記溶媒がイソプロパノールであり、前記完全乾燥時間が大気開放条件で３００秒〜１２００秒に調製してある請求項２〜５のいずれか一項に記載の燃料電池用インターコネクタの製造方法。
【請求項９】
前記塗膜が完全に乾燥する完全乾燥時間経過前の状態が、前記塗膜を完全に乾燥させるのに要する完全乾燥時間時間の１／３０〜１／８だけ前記塗膜を乾燥させた状態である請求項８に記載の燃料電池用インターコネクタの製造方法。
【請求項１０】
前記バインダがヒドロキシプロピルセルロース、エチルセルロース、ポリビニルピロリドンから選ばれる少なくとも一種を主成分とするものであり、前記溶媒がメトキシプロパノールであり、前記完全乾燥時間が大気開放条件で３００秒〜１４００秒に調製してある請求項２〜５のいずれか一項に記載の燃料電池用インターコネクタの製造方法。
【請求項１１】
前記塗膜が完全に乾燥する完全乾燥時間経過前の状態が、前記塗膜を完全に乾燥させるのに要する完全乾燥時間時間の１／７０〜１／８だけ前記塗膜を乾燥させた状態である請求項１０に記載の燃料電池用インターコネクタの製造方法。
【請求項１２】
請求項１〜１１のいずれか一項に記載の燃料電池用インターコネクタの製造方法により製造され、前記保護膜の最厚部と最薄部との厚さ比（最厚部の厚さ／最薄部の厚さ）が、３以下である燃料電池用インターコネクタ。
【発明の詳細な説明】
【技術分野】
【０００１】
本発明は、燃料電池用インターコネクタの製造方法および燃料電池用インターコネクタに関する。
【背景技術】
【０００２】
インターコネクタの製造は、燃料電池セルの製造技術の中で最も重要かつ困難なプロセスの一つである。また、燃料電池のインターコネクタは、空気極側から燃料極側までの広範囲の酸素分圧下において安定かつ十分な電子伝導性を有し、熱膨張率が電解質の材料とほぼ等しく、かつ、他の電池構成物質と１，２７３Ｋにおいても反応しないものでなければならない。
【０００３】
そこで、インターコネクタ用基材に高温下でも酸化劣化しにくい半導体材料からなる保護膜を設ける技術が知られている。
インターコネクタの保護膜は、例えば、ウエットコ−ティング法或いは、ドライコーティング法によって形成することができる。ウエットコ−ティング法としては、スクリーン印刷法、電気泳動（ＥＰＤ）法、ドクターブレード法、スプレーコート法、インクジェット法、スピンコ−ト法、ディップコート法等が例示できる。また、ドライコーティング法としては、例えば蒸着法、スパッタリング法、イオンプレーティング法、化学気相成長（ＣＶＤ）法、電気化学気相成長（ＥＶＤ）法、イオンビーム法、レーザーアブレーション法、大気圧プラズマ成膜法、減圧プラズマ成膜法、溶射法等が例示できる。
【０００４】
しかし、ドライコーティング法として、ＣＶＤ・ＥＶＤ法や溶射法等は、保護膜形成のためのプロセスが複雑であったり、保護膜の組成が安定しないという欠点があるため、これらの方法に代えて、レーザーアブレーション法により保護膜を形成することも考えられている。（特許文献１）
【０００５】
また、レーザーアブレーション法を採用すると、ＣＶＤ・ＥＶＤ法や溶射法に比べて、製造コストが高くなるため、現実的には、安価に保護膜を製造できる技術として、ウエットコ−ティング法が採用される場合が多い。
【先行技術文献】
【特許文献】
【０００６】
【特許文献１】特開平０５−１７４８５３号公報
【発明の概要】
【発明が解決しようとする課題】
【０００７】
ところが、ウェットコーティング法として代表的なディップコート法を採用すると、後にも示すように、インターコネクタ用基材に対する保護膜の厚みを一定に制御することが困難である。インターコネクタの保護膜の厚さが不均一であると、その耐久性が低下し、燃料電池の性能そのものに悪影響を及ぼす懸念がある。
【０００８】
そこで、本発明は、より均一な保護膜を備えたインターコネクタを、ディップコート法により生産性よく安価に製造する技術を提供することにある。
【課題を解決するための手段】
【０００９】
本発明者らは、ディップコート法によりインターコネクタ用基材に形成される塗膜は、インターコネクタ用基材の面部で膜厚大となり、乾燥が遅く、側部、角部で膜厚小となり、乾燥が早いという経験則に基き、ディップコート法について鋭意研究した結果、塗膜を重ね塗りして保護膜を形成する際に、十分乾燥した塗膜上の部位に新たな塗膜を塗布すると、塗膜の膜厚が増加するのに対して、十分乾燥していない塗膜上の部位に新たな塗膜を塗布すると、塗膜の膜厚があまり増加しないという現象が発生していることを見出した。
【００１０】
これは、新たな塗膜が、十分乾燥していない下の塗膜とともに流動する傾向にあることから、十分乾燥していない塗膜上で保持される新たな塗膜形成材料が、十分乾燥した塗膜上で保持される新たな塗膜形成材料よりも少なくなることに由来する。また、塗膜は、膜厚の薄い部分ほど乾燥が早く、逆に厚い部分ほど乾燥が遅い。そのため、重ね塗りの回数を重ねるほど膜厚の薄い部分と厚い部分との比率が減少し（１に近づき）、より均一な膜厚に近づくのである。
【００１１】
本発明は上記知見に基づきなされたものであって、以下の特徴構成を備える。
【００１２】
〔構成１〕
本発明の特徴構成は、インターコネクタ用基材に、スラリー状の塗膜形成材料をディップコートすることにより保護膜を形成する場合に、
前記インターコネクタ用基材上に前記塗膜形成材料の塗膜をディップコートする塗膜形成工程の後、前記塗膜が完全に乾燥する完全乾燥時間経過前に、前記塗膜上に新たな塗膜を重ねてディップコートする重ね塗り工程をくり返し、複数回重ねてディップコートされた塗膜を乾燥させることにより前記保護膜を形成する点にある。
【００１３】
〔作用効果１〕
つまり、上記知見に基づけば、インターコネクタ用基材上に形成される塗膜は、まず、主にインターコネクタ用基材両面部に厚く付着し（この厚さを仮にｄ１とする）、側部と角部に薄く付着する（この厚さを仮にｄ２とする）。この比（ｒとする、ｒ＝ｄ１／ｄ２）が１に近いほど、塗膜はインターコネクタとして均一な厚さの保護膜を形成するものであることになる。
【００１４】
この塗膜を完全に乾燥する完全乾燥時間経過後に、もう一度スラリー状の塗膜形成材料をディップコートすることにより塗膜を形成すると、単純に塗膜の厚さは全体で均等に増加する（ｄ１／ｄ２は、ほとんど変らない）。これに対して、この塗膜を完全に乾燥する完全乾燥時間経過前に、もう一度、スラリー状の塗膜形成材料をディップコートすることにより塗膜を形成すると、塗膜の厚さが薄い角部では乾燥が進んでいるため、塗膜がｄ２に近い厚さ分増加する（ａ＊ｄ２（ａ≒１））。これに対して塗膜の厚さが厚い面部では乾燥が進みにくいため、乾燥度の低い塗膜は、塗膜形成材料の流動に伴い、減肉されるため、塗膜上に形成される塗膜は、ｄ１より小さい量だけ厚みを増す（ｂ＊ｄ１（ｂ＜ａ））。すると、塗膜を重ね塗りするほど（ｋ回とする）膜厚Ｄ１，Ｄ２は、
角部：Ｄ２＝ｄ２＋（ａ＊ｄ２）＊（ｋ−１）
面部：Ｄ１＝ｄ１＋（ｂ＊ｄ１）＊（ｋ−１）    ただし（ｄ２＜ｄ１）、（ｂ＜ａ）
となる。
【００１５】
したがって、それらの比率（Ｒとする）は、
Ｒ＝Ｄ１／Ｄ２＝（ｄ１＊（１＋ｂ（ｋ−１）））／（ｄ２＊（１＋ａ（ｋ−１）））
となり、ｋを増加させるほど、
Ｒ＝（ｄ１／ｄ２）＊（ｂ／ａ）
に近づく。つまり、ｂ＜ａであるから、Ｒは単調に減少し、ｒよりも小さな値に近づくことになる。
【００１６】
そのため、塗膜が完全に乾燥する完全乾燥時間経過前に、前記塗膜上に新たな塗膜を重ねてディップコートする重ね塗り工程をくり返すと、前記インターコネクタ用基盤に形成される塗膜の厚さが均一になり、均質な保護膜が形成されるため、燃料電池用インターコネクタとして好適なものを製造することができる。
【００１７】
〔構成２〕
また、前記塗膜形成材料が、導電性セラミック材料を主成分とし、バインダ、溶媒を含有するものであることが好ましい。
【００１８】
〔作用効果２〕
塗膜形成材料としては、バインダ及び溶媒を含有すれば、これをスラリー状の塗膜形成可能な物性のものとすることができる。また、前記塗膜形成材料を塗膜形成容易なものとするためには、適度な粘度と溶媒の揮発性を有することが望ましい。
【００１９】
前記スラリーを形成するための溶媒としては、水、エタノール、プロパノール、イソプロパノール、メトキシプロパノール、メチルエチルケトン、メチルイソブチルケトン、酢酸エチル、酢酸ブチルなど種々の溶媒を、単独もしくは混合して用いることが出来る。
【００２０】
前記バインダとしては、アクリル樹脂、エチルセルロース、ヒドロキシプロピルセルロース、ポリビニルピロリドンなどを用いることが出来る。
【００２１】
〔構成３〕
前記導電性セラミック材料が、スピネル系酸化物、ペロブスカイト系酸化物から選ばれる少なくとも１種以上を主成分とするものであることが好ましい。
【００２２】
これらの具体的な例としては、スピネル系酸化物として、ＮｉＣｏ2０4、ＺｎＣｏ2Ｏ4、ＦｅＭｎ2０4、ＮｉＭｎ2０4、ＣｏＭｎ2０4、ＭｎＦｅ2０4、ＭｎＮｉ2０4、ＭｎＣｏ2０4、ＴｉＣｏ2０4、ＺｎＦｅ2０4、ＦｅＣｏ2０4、ＣｏＦｅ2０4、ＭｇＣｏ2０4、Ｃｏ3０4、ＺｎＭｎ2Ｏ4、Ｃｏ1.5Ｍｎ1.5Ｏ4等、ペロブスカイト系酸化物としては、ＬａＭ
ｎＯ3、ＬａＦｅＯ3、ＬａＣｏＯ3、（Ｌａ，Ｓｒ）ＭｎＯ3、（Ｌａ，Ｓｒ）ＣｏＯ3、
（Ｌａ，Ｓｒ）ＦｅＯ3、（Ｌａ，Ｓｒ）（Ｃｏ，Ｆｅ）Ｏ3等が挙げられる。
【００２３】
〔作用効果３〕
塗膜形成材料としては、導電性セラミック材料を主成分とすれば、燃料電池用インターコネクタの導電性を確保することができ、これをスラリー状の塗膜形成可能な物性のものとすることができる。
【００２４】
前記導電性セラミック材料としては、スピネル系酸化物、ペロブスカイト系酸化物などによって形成することができ、これらのうちの１種を単独で使用してもよいし、２種以上を混合して使用してもよい。これらの導電性セラミック材料は、塗膜形成時の取り扱いに優れ、かつ、比較的汎用的で安価であるとともに、高い耐熱耐久性、導電性等の優れた物性を有するので好ましい。
〔構成４〕
また、前記導電性セラミック材料の粒径が０．２μｍ〜１．０μｍであることが好ましい。
【００２５】
〔作用効果４〕
導電性セラミック材料の粒径は細かすぎると、形成した塗膜を乾燥して保護膜とする際に、ひび割れの発生が生じやすくなり、大きすぎると好適な粘度に調製することが困難になるため０．２μｍ〜１．０μｍが好ましい。
【００２６】
〔構成５〕
さらに、前記塗膜形成材料の粘度が２５ｍPa・ｓ以上８０ｍPa・ｓ以下であることが好ましい。
【００２７】
〔作用効果５〕
また、前記塗膜形成材料の粘度は、低過ぎると、塗膜厚が薄くなりすぎ、重ね塗り回数を多くせねばならず、作業性が低下するとともに、重ね塗りしたとしても角部の塗膜が十分な厚さに達しない。逆に、粘度が高すぎると、塗膜が厚くなりすぎ、乾燥時にひび割れ等の不良を発生させやすくなってしまう。そのため、２５ｍPa・ｓ以上８０ｍPa・ｓ以下が好ましい。
【００２８】
〔構成６〕
また、前記溶媒がイソプロパノール、メトキシプロパノールから選ばれる少なくとも一種を主成分とするものであることが好ましい。
【００２９】
〔作用効果６〕
前記塗膜形成材料を塗膜形成容易なものとするためには、適度な粘度と溶媒の揮発性を有することが望ましいが、前記バインダの量および種類、導電性セラミック材料の粒径を選択することによって粘度を調整することができ、また、前記溶媒を選択することによって、揮発性を調整することが出来る。従って、前記溶媒としては、特に、イソプロパノール、メトキシプロパノールから選ばれる少なくとも一種を主成分とするものが好ましい。
【００３０】
〔構成７〕
また、前記バインダがヒドロキシプロピルセルロース、ポリビニルピロリドン、エチルセルロースから選ばれる少なくとも一種を主成分とするものであることが好ましい。
【００３１】
〔作用効果７〕
前記バインダとしては、アクリル樹脂、エチルセルロース、ヒドロキシプロピルセルロース、ポリビニルピロリドンなどを用いることが出来るが、特に、ヒドロキシプロピルセルロース、ポリビニルピロリドン、エチルセルロースを用いた場合、好適な保護膜を形成することが後述の実施例より確認されている。
【００３２】
〔構成８〕
また、前記バインダがヒドロキシプロピルセルロースであり、前記溶媒がイソプロパノールであり、前記完全乾燥時間が大気開放条件で３００秒〜１２００秒に調製してあることが好ましい。
【００３３】
〔作用効果８〕
前記完全乾燥時間は、前記塗膜形成材料を適度な乾燥状態で、適度な膜厚を有する塗膜を形成することが望ましく、また、ある程度の期間を見越して次の塗膜を重ね塗りする時間的余裕を持って乾燥硬化することが好ましい。つまり、塗膜を重ね塗りする乾燥時間を適切に設定容易にするには、ある程度長い必要性があり、逆に、あまり長すぎると、塗膜形成作業性が低下するため、長過ぎるのも好ましくない。したがって、例えば、前記バインダがヒドロキシプロピルセルロースであり、前記溶媒がイソプロパノールである場合には、前記完全乾燥時間が３００秒〜１２００秒に調製してあることが好ましい。
【００３４】
〔構成９〕
また、前記塗膜が完全に乾燥する完全乾燥時間経過前の状態が、前記塗膜を完全に乾燥させるのに要する完全乾燥時間時間の１／３０〜１／８だけ前記塗膜を乾燥させた状態であることが好ましい。
【００３５】
〔作用効果９〕
前記塗膜が完全に乾燥する完全乾燥時間経過前の状態は、塗膜の厚い部分があまり乾燥しておらず、かつ、塗膜の薄い部分の乾燥が完了しつつある時期に設定するのが好ましいため、前記塗膜を完全に乾燥させるのに要する完全乾燥時間時間の１／３０〜１／８だけ前記塗膜を乾燥させた状態が好適であるといえる。具体的には、前記バインダがヒドロキシプロピルセルロースであり、前記溶媒がイソプロパノールである場合で、前記完全乾燥時間が６００秒であるときには、２０秒〜８０秒程度で好適な状態を得ることが出来る。
【００３６】
〔構成１０〕
前記バインダがヒドロキシプロピルセルロース、エチルセルロース、ポリビニルピロリドンから選ばれる少なくとも一種を主成分とするものであり、前記溶媒がメトキシプロパノールであり、前記完全乾燥時間が大気開放条件で３００秒〜１４００秒に調製してあることが好ましい。
【００３７】
〔作用効果１０〕
前記完全乾燥時間は、先述のように適切な長さに設定される事が望ましい。そこで、前記バインダがヒドロキシプロピルセルロース、エチルセルロース、ポリビニルピロリドンから選ばれる少なくとも一種を主成分とするものであり、前記溶媒がメトキシプロパノールである場合には、前記完全乾燥時間が３００秒〜１４００秒に調製してあることが好ましい。
【００３８】
〔構成１１〕
前記塗膜が完全に乾燥する完全乾燥時間経過前の状態が、前記塗膜を完全に乾燥させるのに要する完全乾燥時間時間の１／７０〜１／８だけ前記塗膜を乾燥させた状態であることが好ましい。
【００３９】
〔作用効果１１〕
前記塗膜が完全に乾燥する完全乾燥時間経過前の状態は、前述のように適切な時期により設定される事が望ましい。具体的には、前記バインダがヒドロキシプロピルセルロース、エチルセルロース、ポリビニルピロリドンから選ばれる少なくとも一種を主成分とするものであり、前記溶媒がメトキシプロパノールである場合で、前記完全乾燥時間が１４００秒であるときには、２０秒〜１８０秒程度で好適な状態を得ることが出来る。
【００４０】
〔構成１２〕
また、上記燃料電池用インターコネクタの製造方法により製造された燃料電池用インターコネクタは、前記保護膜の最厚部と最薄部との厚さ比（最厚部の厚さ／最薄部の厚さ）が、３以下であることが好ましい。
【００４１】
〔作用効果１２〕
つまり、上記燃料電池用インターコネクタの製造方法により製造された燃料電池用インターコネクタは、インターコネクタ用基材に対して膜厚を均一に形成しやすいので、生産性良く物性にムラの無い良質な燃料電池用インターコネクタとすることが出来る。その保護膜の膜厚は均質で適度な厚さを有することが望まれるわけであるが、前記保護膜の最厚部と最薄部との厚さ比（最厚部の厚さ／最薄部の厚さ）が、３以下としておくことによって、実用的に十分均質といえる高品質な燃料電池用インターコネクタを安価に提供することができるようになった。
【図面の簡単な説明】
【００４２】
【図１】固体酸化物燃料電池の概略図
【図２】固体酸化物燃料電池のインターコネクタの使用形態を示す図
【図３】保護膜を形成したインターコネクタ試験片の断面図
【図４】インターコネクタ上に形成した塗膜を乾燥するときの塗膜重量の経時変化を示すグラフ
【発明を実施するための形態】
【００４３】
以下に、本発明の固体酸化物燃料電池（ＳＯＦＣ）用インターコネクタの製造方法およびＳＯＦＣ用インターコネクタを説明する。尚、以下に好適な実施例を記すが、これら実施例は、本発明をより具体的に例示するために記載されたものであって、本発明の趣旨を逸脱しない範囲において種々変更が可能であり、本発明は、以下の記載に限定されるものではない。
【００４４】
＜固体酸化物型燃料電池＞
本発明に係るＳＯＦＣ用インターコネクタ及びその製造方法の実施の形態について、図面に基づいて説明する。
図１及び図２に示すＳＯＦＣ用セルＣは、酸化物イオン電導性の固体酸化物の緻密体からなる電解質膜３０の一方面側に、酸化物イオン及び電子電導性の多孔体からなる空気極３１を接合すると共に、同電解質膜３０の他方面側に電子電導性の多孔体からなる燃料極３２を接合してなる単セル３を備える。
更に、ＳＯＦＣ用セルＣは、この単セル３を、空気極３１又は燃料極３２に対して電子の授受を行うと共に空気及び水素を供給するための溝２が形成された一対の電子電導性の合金又は酸化物からなるインターコネクタ１により、適宜外周縁部においてガスシール体を挟持した状態で挟み込んだ構造を有する。そして、空気極３１側の上記溝２が、空気極３１とインターコネクタ１とが密着配置されることで、空気極３１に空気を供給するための空気流路２ａとして機能し、一方、燃料極３２側の上記溝２が、燃料極３２とインターコネクタ１とが密着配置されることで、燃料極３２に水素を供給するための燃料流路２ｂとして機能する。
【００４５】
尚、上記ＳＯＦＣ用セルＣを構成する各要素で利用される一般的な材料について説明を加えると、例えば、上記空気極３１の材料としては、ＬａＭＯ3（例えばＭ＝Ｍｎ，Ｆｅ，Ｃｏ）中のＬａの一部をアルカリ土類金属ＡＥ（ＡＥ＝Ｓｒ，Ｃａ）で置換した（Ｌａ，ＡＥ）ＭＯ3のペロブスカイト型酸化物を利用することができ、上記燃料極３２の材料としては、Ｎｉとイットリア安定化ジルコニア（ＹＳＺ）とのサーメットを利用することができ、更に、電解質膜３０の材料としては、イットリア安定化ジルコニア（ＹＳＺ）を利用することができる。
【００４６】
更に、これまで説明してきたＳＯＦＣ用セルＣでは、インターコネクタ１の材料としては、電子電導性及び耐熱性の優れた材料であるＬａＣｒＯ3系等のペロブスカイト型酸化物や、フェライト系ステンレス鋼であるＦｅ−Ｃｒ合金や、オーステナイト系ステンレス鋼であるＦｅ−Ｃｒ−Ｎｉ合金や、ニッケル基合金であるＮｉ−Ｃｒ合金などのように、Ｃｒを含有する合金又は酸化物が利用されている。
【００４７】
そして、複数のＳＯＦＣ用セルＣが積層配置された状態で、複数のボルト及びナットにより積層方向に押圧力を与えて挟持され、セルスタックとなる。
このセルスタックにおいて、積層方向の両端部に配置されたインターコネクタ１は、燃料流路２ｂ又は空気流路２ａの一方のみが形成されるものであればよく、その他の中間に配置されたインターコネクタ１は、一方の面に燃料流路２ｂが形成され他方の面に空気流路２ａが形成されるものを利用することができる。尚、かかる積層構造のセルスタックでは、上記インターコネクタ１をセパレータと呼ぶ場合がある。
このようなセルスタックの構造を有するＳＯＦＣを一般的に平板型ＳＯＦＣと呼ぶ。本実施形態では、一例として平板型ＳＯＦＣについて説明するが、本願発明は、その他の構造のＳＯＦＣについても適用可能である。
【００４８】
そして、このようなＳＯＦＣ用セルＣを備えたＳＯＦＣの作動時には、図２に示すように、空気極３１に対して隣接するインターコネクタ１に形成された空気流路２ａを介して空気を供給すると共に、燃料極３２に対して隣接するインターコネクタ１に形成された燃料流路２ｂを介して水素を供給し、例えば８００℃程度の作動温度で作動する。すると、空気極３１においてＯ2が電子ｅ-と反応してＯ2-が生成され、そのＯ2-が電解質膜３０を通って燃料極３２に移動し、燃料極３２において供給されたＨ2がそのＯ2-と反応してＨ2Ｏとｅ-とが生成されることで、一対のインターコネクタ１の間に起電力Ｅが発生し、その起電力Ｅを外部に取り出し利用することができる。
【００４９】
＜インターコネクタ＞
前記インターコネクタ１は、図１、図３に示すように、インターコネクタ用基材１１の表面に保護膜１２を設けて構成してある。そして、前記各セル３の間に空気流路２ａ、燃料流路２ｂを形成しつつ接続可能にする溝板状に形成してある。
【００５０】
前記保護膜１２は、導電性セラミック材料を含有する塗膜形成用材料を、前記インターコネクタ用基材１１にディップコートすることにより保護膜１２を厚膜として形成してある。
【００５１】
＜保護膜＞
導電性セラミック材料粉末を、バインダとともに溶媒中に分散させ、スラリー状の塗膜形成材料を形成する。この塗膜形成用材料を、前記インターコネクタ用基材上に前記塗膜形成材料の塗膜をディップコートする塗膜形成工程を行う。その後、前記塗膜が完全に乾燥する完全乾燥時間経過前に、前記塗膜上に新たな塗膜を重ねてディップコートする重ね塗り工程をくり返し、複数回重ねてディップコートされた塗膜を乾燥させることにより前記保護膜１２を形成する。
【００５２】
以下に前記保護膜１２の具体的な製造方法を詳述するが、本発明は、以下の実施例に限定されるものでは無い。
【００５３】
〔実施例１〜５〕
＜塗膜形成材料＞
導電性セラミック材料粉末を、バインダとともに溶媒中に分散させ、スラリー状の塗膜形成材料を形成する。具体的には、導電性セラミック材料粉末として粒径１．０μｍのスピネル系酸化物粉末１５ｇを溶媒としてのイソプロパノール５０ｍｌに分散させ、バインダとしてヒドロキシプロピルセルロースを添加したスラリーを調製した。このスラリーの粘度は、室温（２５℃）で４０ｍＰａ・ｓであった。
【００５４】
＜インターコネクタ用基材＞
インターコネクタ用基材１１として、面部の長さが０．５〜２ｍｍ、側部の長さがその半分となるような複数の櫛からなる、ステンレス製の櫛状試験片を用いて塗膜形成工程を行った。
【００５５】
＜塗膜形成工程＞
塗膜形成工程は、ディップコーター（株式会社アイデン社製ＤＣ４２００）を用い室温にて行った。試験片は吊り下げ保持した状態で、前記スラリー中に浸漬した後、引き上げ速度３６ｍｍ／ｓで引き上げることにより塗膜を形成した。得られた塗膜は、完全乾燥させるのに大気開放状態（２５℃、６２％ＲＨ）で約６００秒（完全乾燥時間）要した。尚、本発明において完全乾燥と言うのは、図４に示す塗膜が基材上に保持された重量ｍ１と、その塗膜の焼成時の重量ｍ２との関係から、塗膜の重量減少速度が十分遅くなって、ほぼ一定の重量になったとみなすことが出来る状態をいい、本発明では、（ｍ３−ｍ２）／（ｍ１−ｍ２）＜０．０５となるようなｗ＝ｍ３を与える時間ｔを完全乾燥時間として決定した。
【００５６】
上記塗膜形成工程で得られた塗膜を完全乾燥時関経過前に、前記塗膜上に新たな塗膜を重ねてディップコートする重ね塗り工程をくり返し、１０回重ねてディップコートされた塗膜を乾燥させることにより、前記試料片に保護膜を形成した。得られた保護膜は、電気炉内で１０００℃、２時間加熱して、溶媒及びバインダを完全に除去し焼成した。完全乾燥時間経過前の乾燥時間としては、１０秒、２０秒、４０秒、６０秒、８０秒（この順に実施例１〜５とする）で試験を行った結果を順に表１（１）〜（５）に示す。尚、比較例として、完全乾燥させた塗膜を５度重ね塗りした結果を表１（１０）に示す。
【００５７】
保護膜１２の厚さの評価は、図３に示す様に、保護膜１２を形成したインターコネクタ用基材１１の試験片を横断し、面部に相当する図中ａ，ｂの保護膜１２の厚さの平均（ｘ）を圧延面膜厚、側部に相当するｃ，ｄの保護膜１２の厚さの平均（ｙ）を側面膜厚、角部に相当するｅ，ｆ，ｇ，ｈの保護膜１２の厚さの平均（ｚ）をエッジ膜厚として評価した。
【００５８】
〔実施例６〕
実施例３における導電性セラミック材料粉末の粒径を、０．２μｍに変更して保護膜を形成した結果を表１（６）に示す。
【００５９】
〔実施例７〕
実施例４における溶媒を、メトキシプロパノールに変更して、同様に保護膜を形成した結果を表１（７）に示す。尚、ここで用いたスラリーは、塗膜を形成した際に、得られた塗膜が、完全乾燥させるのに大気開放状態（２５℃、６２％ＲＨ）で約１４００秒（完全乾燥時間）要するものであった。
【００６０】
〔実施例８〕
実施例２におけるバインダを、エチルセルロースに変更して、同様に保護膜を形成した結果を表１（８）に示す。尚、ここで用いたスラリーは、塗膜を形成した際に、得られた塗膜が、完全乾燥させるのに大気開放状態（２５℃、６２％ＲＨ）で約１４００秒（完全乾燥時間）要するものであった。
【００６１】
〔実施例９〕
実施例２におけるバインダを、ポリビニルピロリドンに変更し、導電性セラミック材料粉末の粒径を０．５μｍに変更して、同様に保護膜を形成した結果を表１（９）に示す。尚、ここで用いたスラリーは、塗膜を形成した際に、得られた塗膜が、完全乾燥させるのに大気開放状態（２５℃、６２％ＲＨ）で約１４００秒（完全乾燥時間）要するものであった。
【００６２】
【表１】
2011165652.tif 000003
【００６３】
〔結果〕
実施例１〜５、比較例より、塗膜が完全に乾燥する完全乾燥時間経過前に、前記塗膜上に新たな塗膜を重ねてディップコートする重ね塗り工程をくり返し、複数回重ねてディップコートされた塗膜を得ると、完全乾燥させて重ね塗り工程を行うのに比べて、膜厚比があまりおおきくならない状態で、薄くて強固な保護膜１２を形成できることがわかった。尚、乾燥時間が２０秒の例では、１０回の重ね塗りでもエッジ膜厚が十分に厚くなっていないことから、さらに重ね塗りが必要であることがわかり、より簡便に保護膜１２を形成するには、２０秒以上の乾燥を行うことが好ましいことがわかる。また、８０秒の例では、圧延面膜厚も初期の比率で増加していることがわかり、比率を低下させる効果が十分でないため、８０秒以下の乾燥にとどめることが好ましいことがわかる。これは、エッジ部の乾燥が他の部分よりも進んだ状態は、塗膜形成工程における試料片の引き上げ操作直後では、全ての部分で未乾燥であるため、塗膜の形成度に差が見られず、また、十分乾燥した状態でも、全ての部分の乾燥度に差が見られなくなるため、塗膜の形成度に差が見られなくなることによると考えられ、この間の条件下では、塗膜の重ね塗りを繰り返す毎に、比率が低下している（前記保護膜１２の最厚部（圧延面）と最薄部（エッジ）との厚さ比（ｘ／ｚ）が、４．５から３以下に低下している）ものと考えられる。
【００６４】
尚、上述の実施例１〜５では、約６００秒で完全乾燥する塗膜を、２０秒〜８０秒の乾燥時間で重ね塗りすることが好ましい結果となった。また、このときの目安としては、上述の結果より、前記塗膜を完全に乾燥させるのに要する完全乾燥時間の１／３０〜１／８だけ前記塗膜を乾燥させた状態が好ましいと考えられる。尚、同様の乾燥特性を有するスラリーを用いて塗膜を形成する場合、同様の時間条件で保護膜が形成できる。
【００６５】
また、実施例２、６、９より、導電性セラミック材料の粒径が、０．２μｍ、０．５μｍ、１．０μｍのいずれの場合であっても、溶媒が同じであれば完全乾燥時間もほぼ同じで、塗膜を形成する際の作業性、乾燥時の強度等についても良好であることが分かった。尚、粒径が細かくなるほど、ひび割れの発生が生じやすくなり、大きすぎると好適な粘度に調製することが困難になるため０．２μｍ〜１．０μｍが好ましい。
【００６６】
さらに、実施例４、７より、塗膜形成材料を調製するための溶媒は、イソプロパノールであってもメトキシプロパノールであっても得られる保護膜の膜厚比率に大きな差はなく、いずれであっても良好に用いることができることが確認された。従って、これらと同等の溶媒であれば、水、エタノール、プロパノール、メチルエチルケトン、メチルイソブチルケトン、酢酸エチル、酢酸ブチルなど種々の溶媒を、単独もしくは混合して用いることが出来ることがわかる。
【００６７】
また、さらに、実施例７〜９より、塗膜形成材料を調製するためのバインダは、ヒドロキシプロピルセルロース、エチルセルロース、ポリビニルピロリドンのいずれであっても得られる保護膜の膜厚比率に大きな差はなく、いずれであっても良好に用いることができることが確認された。従って、これらと同等の物性を示す例えばアクリル樹脂等のバインダであれば、適宜好適に用いることができることがわかる。
【符号の説明】
【００６８】
１        ：インターコネクタ
１１      ：インターコネクタ用基材
１２      ：保護膜
２        ：溝
２ａ      ：空気流路
２ｂ      ：燃料流路
３        ：単セル
３０      ：電解質膜
３１      ：空気極
３２      ：燃料極
Ｃ        ：ＳＯＦＣ用セル
【図１】
2011165652.tif 000004
【図２】
2011165652.tif 000005
【図３】
2011165652.tif 000006
【図４】
2011165652.tif 000007